Brevet FR3075072A1 (20190621)

REVENDICATIONS1. Catalyseur d'hydrotraitement comprenant au moins un metal du groupe VIB, au moins un metal du groupe VIII et un support d'alumine ayant une teneur en alumine gamma superieure a 50% poids et inferieure a 100 % poids par rapport au poids du support, ledit support ayant une surface specifique comprise entre 25 et 150 m2/g.\n<CLM>\1\tCatalyseur selon la revendication 1, dans lequel le support d'alumine a une teneur en alumine gamma comprise entre 60% et 95% poids par rapport au poids du support.\n<CLM>\1\tCatalyseur selon rune des revendications precedentes, dans lequel Ia teneur en metal du groupe VIB est comprise entre 3 et 35% poids d'oxyde dudit metal du groupe VIB par rapport au poids total du catalyseur et la teneur en metal du groupe VIII est comprise entre 0,1 et 10% poids d'oxyde dudit metal du groupe VIII par rapport au poids total du catalyseur.\n<CLM>\1\tCatalyseur selon I'une des revendications precedentes, dans lequel le rapport molaire (metal du groupe VIII)/(metal du groupe VIB) est compris entre 0,1 et 0,8.\n<CLM>\1\tCatalyseur selon l'une des revendications precedentes, lequel contient en outre du phosphore, la teneur en phosphore etant comprise entre 0,3 et 10% poids exprime en P2O5 par rapport au poids total du catalyseur et le rapport molaire phosphore/(metal du groupe VIB) dans le catalyseur est compris entre 0,1 et 0,7.\n<CLM>\1\tCatalyseur selon l'une des revendications precedentes, dans lequel le support a une surface specifique comprise entre 60 et 100 m2/g.\n<CLM>\1\tCatalyseur selon I'une des revendications precedentes, dans lequel Ia densite en metal du groupe VIB, exprimee en nombre d'atomes de metal du groupe VIB par unite de surface du catalyseur est comprise entre 3 et 30 atomes de metal du groupe VIB par nm2 de catalyseur. 37\n<CLM>\1\tCatalyseur selon l'une des revendications precedentes, dans lequel le metal du groupe VIB est choisi parmi le tungstene et le molybdene et le metal du groupe VIII est choisi parmi le nickel et le cobalt.\n<CLM>\1\tCatalyseur selon l'une des revendications precedentes, dans lequel le support 5 d'alumine est obtenu par traitement thermique a une temperature inferieure ou egale a 770°C d'un precurseur d'alumine. 10.Catalyseur selon l'une des revendications precedentes, comprenant en outre au moins un compose organique contenant de l'oxygene et/ou de l'azote.\n<CLM>\1\tCatalyseur selon Ia revendication 10, dans lequel le compose organique est 10 choisi parmi un acide carboxylique, un alcool, un aldehyde, un ester, une amine, un acide carboxylique amine, un alcool amine, un nitrile et un amide. 12.Catalyseur selon Ia revendication 11, dans lequel le compose organique est choisi parmi la y-valerolactone, la 2-acetylbutyrolactone, le triethyleneglycol, le diethyleneglycol, l'ethyleneglycol, l'acide ethylenediaminetetra-acetique (EDTA), 15 l'acide maleique, l'acide malonique, l'acide citrique, l'acide y-cetovalerique, le dimethylformamide, Ia N-methylpyrrolidone, le carbonate de propylene, le 3- oxobutanoate de 2-methoxyethyle, le 3-oxobutanoate de 2-methacryloyloxyothyle, la bicine, ou Ia tricine.\n<CLM>\1\tCatalyseur selon ('une des revendications precedentes, caracterise en ce qu'il est 20 sulfure.\n<CLM>\1\tProcedo de preparation du catalyseur d'hydrotraitement selon l'une des revendications 1 a 13 comprenant les Otapes suivantes : a) on effectue un traitement thermique a une temperature inferieure ou egale a 770°C d'un precurseur d'alumine de fawn a obtenir un support ayant une 25 teneur en alumine gamma superieure a 50% poids et inferieure A 100% poids par rapport au poids du support, ledit support ayant une surface specifique comprise entre 25 et 150 m2/g, 38 b) on met en contact au moins un composant d'un metal du groupe VIB, au moins un composant d'un metal du groupe VIII, et optionnellement du phosphore avec ledit support, de maniere a obtenir un precurseur de catalyseur, 5 c) on seche ledit precurseur de catalyseur issu de l'etape b) a une temperature inferieure a 200°C.\n<CLM>\1\tProcede de preparation selon la revendication 14, dans lequel l'etape a) de traitement thermique est effectuee a partir d'un precurseur d'alumine contenant au moins 50% poids de boehmite AIOOH par rapport au poids total du precurseur 10 d'alumine.\n<CLM>\1\tProcede de preparation d'un catalyseur selon l'une des revendications 14 ou 15, comprenant en outre une etape de calcination d) a une temperature comprise entre 200°C et 600°C effectuee apres l'etape c). 17.Procede de preparation d'un catalyseur selon l'une des revendications 14 a 16, 15 comprenant en outre une etape de sulfuration effectuee apres l'etape c) ou d).\n<CLM>\1\tProcede d'hydrodesulfuration d'une coupe essence dans lequel on met en contact ladite coupe essence, de i'hydrogene et un catalyseur selon l'une des revendications 1 a 13, ledit catalyseur etant sulfuro et la mise en contact etant effectuee a : 20 - une temperature comprise entre 200 et 400°C ; - une pression totale comprise entre 1 et 3 MPa ; - une Vitesse Volumique Horaire, definie comme etant le debit volumique de charge rapporte au volume de catalyseur, comprise entre 1 et 10 h-1; - un rapport volumique hydrogene/charge essence compris entre 100 et 600 25 NI/I.\n<CLM>\1\tProcede selon la revendication 18, dans lequel ('essence est une essence issue d'une unite de craquage catalytique.